(57)【要約】【課題】  加療時の人体組織や血液の切開、止血、凝固、蒸散に必要な発熱が安定して得られるプローブを提供すること。【解決手段】  プローブ本体１の表面に、最高温度１，１００℃〜１，３００℃の範囲の高温焼成にて有色のプローブ皮膜５を形成する。これにより加療の初期段階から、確実に安定した発熱を発生させることが可能となる。また、プローブ本体１に形成されたプローブ皮膜５が高温焼成にて形成されたガラス質であることにより、加療時にプローブ本体１に付着した人体組織の炭化層を容易に除去ができ、洗浄、消毒、滅菌後も、プローブ本体１のプローブ皮膜が形成されたままの状態となる。【選択図】  図１
0003145859.tif 000002
【実用新案登録請求の範囲】
【請求項１】
レーザ発生装置に光ファイバで接続された医療用レーザハンドピースの先端に接続され、プローブ本体にレーザ光を供給照射して人体組織を接触または非接触で切開、止血、凝固、蒸散を行なうレーザプローブにおいて、前記プローブ本体の表面に有色の高温焼成皮膜が形成していることを特徴とするレーザプローブ。
【請求項２】
前記プローブ本体の表面に形成される有色の高温焼成皮膜は、レーザの種類により当該皮膜の色彩と厚さを調整できることを特徴とする請求項１に記載のレーザプローブ。
【請求項３】
レーザプローブの表面に付加された有色の高温焼成皮膜は、最高温度１，１００℃〜１，３００℃の範囲の高温で焼成されることを特徴とする、請求項１または請求項２に記載のレーザプローブ。
【考案の詳細な説明】
【技術分野】
【０００１】
本考案は、医療用レーザハンドピースのレーザプローブに関するものである。
【背景技術】
【０００２】
従来、例えば実願２００６−００４７９４（以下特許文献1と言う）の図２に開示されているように、医療用接触型レーザプローブは、当該プローブをハンドピースに装着するためのスリーブ部分に、透明な素材である石英や人工サファイヤを取り付けていた。
【特許文献１】実願２００６−００４７９４
【考案の開示】
【考案が解決しようとする課題】
【０００３】
上記特許文献１の医療用レーザプローブの詳細構造を図２に基づいて説明する。この図において、プローブ本体１はスリーブ２の先端部に、カシメ６によって装着されている。この構造で治療時にレーザ光線Ｌを、ファイバ４を介して照射すると次の現象が生じる。
すなわち、照射されたレーザによって、プローブ本体１の先端に触れた患部組織や血液等で高熱が発生し、患部組織や血液等が切開、止血、凝固、蒸散をする。それによってプローブ本体１の表面に炭化層が形成され、その炭化層にレーザが照射されると一層レーザは効率よく熱に変換するために、より高温となり、切開、止血、凝固、蒸散の効率が良くなる。
【０００４】
しかしながら、プローブ本体１の表面への炭化層の形成は、そのときの患部の状態や周囲の状況によって非常に不安定である。これは炭化層の状態によりレーザから熱への変換の効率が安定しないと言い換えることができ、治療時に危険が伴なう可能性がある。
また、使用後に、洗浄、消毒、滅菌等を行なうために、プローブ本体１の表面の炭化層は失なわれ、次に使用するときには使用前と同じ状態となる。
本考案は、手術時の組織や血液の切開、止血、凝固、蒸散による炭化層の形成を期待することなく、プローブ本体１の表面に有色の層を焼成により形成し、前述の欠点を解決し常に安定した性能、効率が得られるようにしたレーザプローブを提供することを目的とする。
【課題を解決するための手段】
【０００５】
請求項１の考案は、レーザ発生装置に光ファイバで接続された医療用レーザハンドピースの先端に接続し、レーザ光を供給照射して人体組織を接触または非接触で切開、止血、凝固、蒸散を行なうプローブの構造であり、透明な素材である石英や人工サファイヤで作られたプローブの表面に有色の高温焼成皮膜を形成している。この有色の高温焼成皮膜により、組織や血液の切開、止血、凝固、蒸散を安定して行なうことができる。
【０００６】
請求項２の考案は、レーザプローブの表面に形成した有色の高温焼成皮膜の色彩及び厚さを、治療目的やレーザの種類により調整して製造を行なうことが可能であり、これによりレーザ光の性質による切開、止血、凝固、蒸散を効率的、安定的に行なうことができる。
【０００７】
請求項３の考案は、レーザプローブの表面に有色の高温焼成皮膜を形成する際に、最高温度１，１００℃〜１，３００℃の範囲の高温で焼成されることにより、レーザ光の照射によって発生する熱で、変色、褪色することがなく、繰り返し使用することができる。
【考案の効果】
【０００８】
石英や人工サファイヤ等の透明な素材のプローブの表面に、有色の高温焼成皮膜を形成することにより、レーザ照射時にプローブ表面に確実に高温を発生させることができ、加療時の組織や血液の切開、止血、凝固、蒸散の効率を良くする効果がある。
【０００９】
プローブ表面に形成する有色皮膜は、レーザの種類や加療目的によって、皮膜材質の配合あるいは塗布の回数により、最適の色彩や濃度あるいは皮膜の厚さを変えて、製造できる効果がある。
【００１０】
前記有色皮膜は、高温焼成炉にてプローブの材質や皮膜原料の配合によって、最高温度１，１００℃〜１，３００℃の範囲の高温により形成するため、レーザ光照射時に発生する高温により、変色や褪色などをすることがなく、繰り返し使用することができる。
【００１１】
前記有色皮膜は、高温焼成によって表面にガラス質が形成され、加療時の組織や血液の切開、止血、凝固、蒸散により、プローブ表面に焦げ付いた組織等を簡単に除去できる効果があり、使用後の超音波洗浄やエタノール等での消毒、あるいは１２０℃〜１３５℃で２気圧の高圧蒸気滅菌や、ガス滅菌等の他の滅菌にも対応することもできる。
【００１２】
前記有色皮膜によりレーザ光線が有色皮膜の色彩により効率的に熱に変換されるため、従来のプローブを使用した場合と比較してレーザ発生装置の設定出力を低めに設定できることにより、レーザ発生装置の発振器電源部の早期劣化防止、ハンドピースやファイバの早期劣化防止にもなる。
【実施例】
【００１３】
以下図１に従って本考案の一実施例を説明する。
図1はプローブＰの全体の断面図である。プローブＰの構造は、石英や人工サファイヤ等の透明な素材のプローブ本体１の表面に、高温焼成により有色のプローブ皮膜５を形成する。このプローブ皮膜５は、酸化ケイ素、アルミナ、酸化カルシウム、炭酸リチウム、炭酸ストロンチウム、酸化カリウム等を主成分とする。
【００１４】
また、前記プローブ皮膜５の主成分にジルコニア、バナジウム、鉄、銅、マンガン、コバルト、チタン、ニッケル等を選択、配合することによってさまざまな色彩を得ることができる。
【００１５】
プローブ皮膜５を形成する主成分の選択と配合量、色彩を得るための成分の選択と配合量によって、高温焼成の際の温度を最高温度１，１００℃〜１，３００℃の範囲とする。これは、プローブ皮膜５の主成分と色彩を得るための成分を、高温焼成によってガラス質に変化させるための温度としてこの範囲の温度が好適であったためである。
【００１６】
プローブ皮膜５が形成されたプローブ本体１に、金属素材のスリーブ２の先端部をカシメ６によって装着されている構造となっている。
【００１７】
図１においてファイバ４により導光されたレーザ光線は、入光面１ｂよりプローブ本体１に入り、先端部分のプローブ皮膜５に照射され、プローブ皮膜５の色彩に反応してプローブ本体１の表面に高熱を発生し、その熱により組織や血液の切開、止血、凝固、蒸散が行なわれる。
【００１８】
次に本考案の他の実施例について説明する。図３は穿刺用のプローブ本体１にプローブ皮膜５を形成させたものである。図４は蒸散用のプローブ本体１にプローブ皮膜５を形成させたものである。図５はサイド切開用のプローブ本体１にプローブ皮膜５を形成させたものである。図６は先端切開用のプローブ本体１にプローブ皮膜５を形成させたものである。
【図面の簡単な説明】
【００１９】
【図１】本考案のプローブの全体の断面図である。
【図２】従来のプローブの全体の断面図である。
【図３】他の実施例を示すプローブの外観図である。
【図４】他の実施例を示すプローブの外観図である。
【図５】他の実施例を示すプローブの外観図である。
【図６】他の実施例を示すプローブの外観図である。
【符号の説明】
【００２０】
１  プローブ本体
２  スリーブ
３  ハンドピース先端ガイド
４  ファイバ
５  プローブ皮膜
６  カシメ
１ｂ  入光面
２ｃ  排気孔
Ｌ  レーザ光線
【図１】
0003145859.tif 000003
【図２】
0003145859.tif 000004
【図３】
0003145859.tif 000005
【図４】
0003145859.tif 000006
【図５】
0003145859.tif 000007
【図６】
0003145859.tif 000008